(57)【要約】【課題】縫糸の弛みが少なく、糸かかりの良好な畳床を提供する。【解決手段】上層部に藁が配置され、下層部に合成樹脂発泡体が配置されて成り、縫糸によって一体化された畳床において、合成樹脂発泡体の下面に、同合成樹脂発泡体への縫糸の食い込みを防止する膜材が接合されていることを特徴とする。【選択図】図１
2008180053.tif 000002
【特許請求の範囲】
【請求項１】
上層部に藁が配置され、下層部に合成樹脂発泡体が配置されて成り、縫糸によって一体化された畳床において、
合成樹脂発泡体の下面に、同合成樹脂発泡体への縫糸の食い込みを防止する膜材が接合されていることを特徴とする、畳床。
【請求項２】
膜材はプラスチックフィルム若しくは不編布、又はプラスチックフィルムと不編布との積層体であることを特徴とする、請求項１に記載の畳床
【請求項３】
膜材は、ポリエステルフィルムにポリスチレン樹脂がコーティングされたプラスチックフィルムであり、合成樹脂発泡体は押出発泡ポリスチレン板であって、
前記膜材のポリスチレン樹脂と合成樹脂発泡体とが熱ラミネーションされ、膜材と合成樹脂発泡体とが接合されていることを特徴とする、請求項１又は請求項２に記載の畳床。
【請求項４】
膜材はポリエチレンフィルムから成るプラスチックフィルムであり、合成樹脂発泡体は押出発泡ポリスチレン板であって、
前記膜材とポリエチレン−酢酸ビニルフィルムとが接着剤によって接合されて積層されており、その積層体のポリエチレン−酢酸ビニルフィルムと合成樹脂発泡体とが熱ラミネーションされ、膜材と合成樹脂発泡体とが接合されていることを特徴とする、請求項１又は請求項２に記載の畳床。
【請求項５】
膜材の下面に裏面シートが配置され、同裏面シートを含めて縫糸によって一体化されていることを特徴とする、請求項１〜請求項４のいずれか一に記載の畳床。
【請求項６】
藁にシリカゲルが混在していることを特徴とする、請求項１に記載の畳床。
【発明の詳細な説明】
【技術分野】
【０００１】
この発明は、上層部に藁が配置され、下層部に合成樹脂発泡体が配置されて成り、縫糸によって一体化された畳床の技術分野に属し、更に云うと、縫糸の弛みが少なく、糸かかりの良好な畳床に関する。
【背景技術】
【０００２】
近年、合成樹脂発泡体から成る畳床が主流となっているが（特許文献１を参照）、前記畳床は藁から成る畳床と比べてクッション性に欠け、歩いたり、座ったりしたときの感触が好ましくない。また、殆ど吸湿しないため、湿気などで畳表に過度の水分が吸収、保持されたままになり、カビやダニが発生しやすくなる問題点がある。
【０００３】
【特許文献１】特開２００３−３０７０２４号公報
【発明の開示】
【発明が解決しようとする課題】
【０００４】
そこで、上層部に藁が配置され、下層部に合成樹脂発泡体が配置されて成る畳床を試験した。しかし、合成樹脂発泡体は、面圧には大きな抵抗力を発揮するが、局部的に荷重が作用すると脆い。そのため、縫糸によって藁と一体化する際に、縫糸が合成樹脂発泡体に食い込み、縫糸が弛んで、糸かかりが好ましくない問題点がある。
【０００５】
ちなみに、合成樹脂発泡体を藁でサンドイッチした畳床も見聞することができ、この構成では上記問題点を解決することができるが、下層部に配置された藁が湿気を吸いやすく、また畳へりから散りやすい等の問題点がある。
【０００６】
本発明の目的は、縫糸の弛みが少なく、糸かかりの良好な畳床を提供することである。
【課題を解決するための手段】
【０００７】
上記背景技術の課題を解決するための手段として、請求項１に記載した発明に係る畳床は、
上層部に藁が配置され、下層部に合成樹脂発泡体が配置されて成り、縫糸によって一体化された畳床において、
合成樹脂発泡体の下面に、同合成樹脂発泡体への縫糸の食い込みを防止する膜材が接合されていることを特徴とする。
【０００８】
請求項２記載の発明は、請求項１に記載の畳床において、
膜材はプラスチックフィルム若しくは不編布、又はプラスチックフィルムと不編布との積層体であることを特徴とする。
【０００９】
請求項３記載の発明は、請求項１又は請求項２に記載の畳床において、
膜材は、ポリエステルフィルムにポリスチレン樹脂がコーティングされたプラスチックフィルムであり、合成樹脂発泡体は押出発泡ポリスチレン板であって、
前記膜材のポリスチレン樹脂と合成樹脂発泡体とが熱ラミネーションされ、膜材と合成樹脂発泡体とが接合されていることを特徴とする。
【００１０】
請求項４記載の発明は、請求項１又は請求項２に記載の畳床において、
膜材はポリエチレンフィルムから成るプラスチックフィルムであり、合成樹脂発泡体は押出発泡ポリスチレン板であって、
前記膜材とポリエチレン−酢酸ビニルフィルムとが接着剤によって接合されて積層されており、その積層体のポリエチレン−酢酸ビニルフィルムと合成樹脂発泡体とが熱ラミネーションされ、膜材と合成樹脂発泡体とが接合されていることを特徴とする。
【００１１】
請求項５記載の発明は、請求項１〜請求項４のいずれか一に記載の畳床において、
膜材の下面に裏面シートが配置され、同裏面シートを含めて縫糸によって一体化されていることを特徴とする。
【００１２】
請求項６記載の発明は、請求項１に記載の畳床において、
藁にシリカゲルが混在していることを特徴とする。
【発明の効果】
【００１３】
本発明に係る畳床は、合成樹脂発泡体の下面に前記合成樹脂発泡体への縫糸の食い込みを防止する膜材が接合されているので、縫糸の弛みが少なく、糸かかりが良好である。しかも、上層部に藁が配置されているので、緩衝性、調湿性に優れた畳床となる。
【発明を実施するための最良の形態】
【００１４】
＜実施形態１＞
本発明に係る畳床の実施形態を図１に基いて説明する。
【００１５】
本実施形態の畳床１は、通例の畳床と略同様に、上面が畳表（図示は省略）で覆われ、畳の芯材として用いられる物で、上層部に藁２が配置され、下層部に合成樹脂発泡体３が配置されて成り、縫糸４によって一体化されているが、前記合成樹脂発泡体３の下面に、同合成樹脂発泡体３への縫糸４の食い込みを防止する膜材５が接合されていることを特徴とする。但し、本実施形態では合成樹脂発泡体３の下面のみに膜材５が接合されているが、下面だけでなく上面にも膜材５が接合されていても良い。なお、通例の畳床は上糸と下糸とを用いて一体化されるが、合成樹脂発泡体３への食い込みに影響を及ぼす下糸のみに符号４を付している。
【００１６】
藁２は稲藁を強く圧縮して縫い止め、厚さ１０ｍｍ〜３０ｍｍの板状に加工した物である。藁２の厚さが１０ｍｍ未満であるとクッション性に乏しく、足踏みへたりも大きくなる。一方、藁２の厚さが３０ｍｍを超えると畳床の重量が重くなり好ましくない。
【００１７】
合成樹脂発泡体３は、ポリスチレン系樹脂、ポリプロピレン系樹脂、ポリエチレン系樹脂などの合成樹脂を好適に用いることができる。特に押出発泡ポリスチレン板（商品名「スタイロフォーム」：ダウ化工（株）製）は、高い圧縮強度及び低い吸水性を有するので好都合である。
【００１８】
膜材５は、プラスチックフィルム、不織布、プラスチックフィルムと不編布との積層体、耐水クラフト紙、耐水ライナー、金属箔などの部材を用いることができ、要するに、縫糸４で一体化した際に合成樹脂発泡体３に作用する前記縫糸４の緊張力を分散できる部材であれば良い（請求項２記載の発明）。ちなみに、価格、特性など考慮してプラスチックフィルム又は不織布が好適である。
【００１９】
膜材５のプラスチックフィルムとしては、特に限定されないが、例えばポリエステルフィルムにポリスチレン樹脂がコーティングされたフィルムを用い、合成樹脂発泡体３として上記押出発泡ポリスチレン板を用いた場合、前記膜材５のポリスチレン樹脂と合成樹脂発泡体３とを向かい合わせ、熱ラミネーションすることで簡単に相互を接合できる（請求項３記載の発明）。
【００２０】
また、膜材５のプラスチックフィルムとしてポリエチレンフィルムを用い、合成樹脂発泡体３として上記押出発泡ポリスチレン板を用いた場合、前記膜材５とポリエチレン−酢酸ビニルフィルムとを接着剤によって接合、積層し、その積層体のポリエチレン−酢酸ビニルフィルムと合成樹脂発泡体３とを向かい合わせ、熱ラミネーションすることで簡単に相互を接合できる（請求項４記載の発明）。
【００２１】
更には、合成樹脂発泡体３として上記押出発泡ポリスチレン板を用いる場合、前記合成樹脂発泡体３の下面に線状に合成ゴム系ホットメルト接着剤を塗布し、プラスチックフィルムを接合できる。このとき、全面接着でなくとも、部分接着でも良い。
【００２２】
膜材５の不縫布としては、ガラス不縫布、ナイロン不縫布、ポリエステル不縫布などを用いることができる。
【００２３】
本実施形態の畳床１は、前記膜材５の下面に裏面シート６が配置されている。裏面シート６としては、例えば紙を使用しないポリプロピレン樹脂又はポリエチレン樹脂から成るクロスシートなどを用いることができる。
【００２４】
上記藁２と合成樹脂発泡体３と膜材５と裏面シート６とを一体化するように、縫糸４で縫い止められ畳床１とされている（請求項５記載の発明）。縫糸４としては、例えばポリプロピレン製スプリットヤーン（商品名「ニッポン畳糸」）、または紡績糸及びフィラメントヤーン畳糸等を用いて、５〜６分ピッチにて小針方式により縫うことができる。
【００２５】
上記構成の畳床１は、合成樹脂発泡体３の下面に前記合成樹脂発泡体３への縫糸４の食い込みを防止する膜材５が接合されているので、縫糸４の弛みが少なく、糸かかりが良好である。しかも、上層部に藁２が配置されているので、緩衝性、調湿性に優れた畳床となる。
【００２６】
なお、藁２にシリカゲルを混在すると、より調湿性に優れた構成にできる（請求項６記載の発明）。ここで、シリカゲルには、ＪＩＳ規格上Ａ型とＢ型との２種類があるが、室内の調湿効果の点でＢ型のシリカゲルが好ましい。混在する方法は、例えば通常の畳床を作製する際、藁を投入する行程で上方からシリカゲルを散布することによって混在することができる。混在量は一つの畳床当たり、約５００ｇ〜１０００ｇのＢ型のシリカゲルを混在することにより、全てを藁で構成した畳床と略同等の吸湿効果が得られ調湿の点で好ましい。
【００２７】
＜実施形態２＞
本実施形態の畳床１１は、上層部の藁２と下層部の合成樹脂発泡体３との間に、木質繊維板又は押出発泡合成樹脂シート（商品名「ウッドラック」：ダウ化工（株）製）等の補強・保護・緩衝材７が配置されている（図２を参照）。ここで、押出発泡合成樹脂シートは、サーキュラダイより押出発泡後に圧着し貼り合わせ、表面にスキン層、中間部に融着層を有する厚さ３ｍｍ乃至７ｍｍの合成樹脂発泡体である。
【００２８】
要するに、上層部に藁２が配置され、下層部に合成樹脂発泡体３が配置された構成であれば、特に構成は限定されない。
【実施例】
【００２９】
＜実施例＞
本実施例の畳床は、押出発泡ポリスチレン板（厚さ３０ｍｍ、密度３８ｋｇ／ｍ3）から成る合成樹脂発泡体の下面に膜材として厚さ２５μｍのポリエステルフィルムに厚さ２０μｍのポリスチレンフイルムがウレタン系接着剤によって接着、積層されたフィルムを接合し、この押出発泡ポリスチレン板上に藁（うわばえ・よこてばえ・たてばえから成る厚さ２０ｍｍ）を積層して、ポリプロピレン製スプリットヤーン（商品名「ニッポン畳糸」）から成る縫糸を用い、上糸（直径２．５ｍｍ）を緊張力１０８Ｎ以上で、下糸（直径２．６５ｍｍ）を緊張力１３８Ｎ以上で縫い止めて作製した。
【００３０】
＜比較例１＞
本比較例の畳床は、押出発泡ポリスチレン板（厚さ３０ｍｍ、密度３８ｋｇ／ｍ3）から成る合成樹脂発泡体の上層に藁（うわばえ・よこてばえ・たてばえから成る厚さ２０ｍｍ）を積層して、ポリプロピレン製スプリットヤーン（商品名「ニッポン畳糸」）から成る縫糸を用い、上糸（直径２．５ｍｍ）を緊張力１０８Ｎ以上で、下糸（直径２．６５ｍｍ）を緊張力１３８Ｎ以上で縫い止めて作製した。
【００３１】
上記実施例の畳床は、合成樹脂発泡体に縫糸が食い込むことがほとんどなく、縫糸の弛みが少なく、糸かかりが良好であった。
【００３２】
一方、比較例１の畳床は、合成樹脂発泡体に縫糸が食い込んで、縫糸が大きく弛み、糸かかりが不良であった。
【００３３】
＜比較例２＞
本比較例の畳床は、押出発泡ポリスチレン板（厚さ２５ｍｍ、密度３０ｋｇ／ｍ3）から成る合成樹脂発泡体の上層に藁（うわばえ・よこてばえ・たてばえから成る厚さ１５ｍｍ）を、更に下層にも藁（厚さ１０ｍｍ）を積層して、ポリプロピレン製スプリットヤーン（商品名「ニッポン畳糸」）から成る縫糸を用い、上糸（直径２．５ｍｍ）を緊張力１０８Ｎ以上で、下糸（直径２．６５ｍｍ）を緊張力１３８Ｎ以上で縫い止めて作製した。つまり、合成樹脂発泡体を藁でサンドイッチした構成とした。
【００３４】
上記実施例の畳床は、繰り返し圧縮試験（曲面状治具にて３５Kgfの加重で５００００回）に対して、へたり量が１．５ｍｍと良好で、へたり難い。また、縫い止め工程後の厚みが５０ｍｍで、殆ど圧縮されなかった。
【００３５】
一方、比較例２の畳床は、上記繰り返し圧縮試験に対して、へたり量が３．５ｍｍと大きく、直ぐにへたってしまう。
【図面の簡単な説明】
【００３６】
【図１】本発明の実施形態１に係る畳床を示した概略断面図である。
【図２】本発明の実施形態２に係る畳床を示した概略断面図である。
【符号の説明】
【００３７】
１、１１  畳床
２  藁
３  合成樹脂発泡体
４  縫糸
５  膜材
６  裏面シート
７  補強・保護・緩衝材
【図１】
2008180053.tif 000003
【図２】
2008180053.tif 000004